(57)【要約】      （修正有）【課題】銀色の外観を呈する銀色部と、金色の外観を呈する金色部とを備え、審美性に優れるとともに、耐久性にも優れる装飾品を提供する。【解決手段】装飾品１０は、銀色の外観を呈する銀色部Ｓと、金色の外観を呈する金色部Ｇとを備える装飾品であって、銀色部Ｓの表面は、主としてＴｉまたはステンレス鋼で構成されたものであり、金色部Ｇの表面は、主としてＡｕ系合金で構成されたＡｕ系合金被膜で構成されており、Ａｕ系合金被膜の下地として、Ｔｉ系硬質化合物、Ｚｒ系硬質化合物のうちの少なくとも一方を含む材料で構成された硬質被膜を有しており、銀色部Ｓの外表面が、前記金色部の外表面より、突出している。【選択図】図１
2017207390.tif 000002
【特許請求の範囲】
【請求項１】
銀色の外観を呈する銀色部と、金色の外観を呈する金色部とを備える装飾品であって、
前記銀色部の表面は、主としてＴｉまたはステンレス鋼で構成されたものであり、
前記金色部の表面は、主としてＡｕ系合金で構成されたＡｕ系合金被膜で構成されており、
前記Ａｕ系合金被膜の下地として、Ｔｉ系硬質化合物、Ｚｒ系硬質化合物のうちの少なくとも一方を含む材料で構成された硬質被膜を有しており、
前記銀色部の外表面が、前記金色部の外表面より、突出していることを特徴とする装飾品。
【請求項２】
装飾品は、凹部を有する基材を備えるものであり、
前記金色部は、Ａｕ系合金被膜を平面視した際に、前記凹部と重なり合う部位に選択的に設けられたものである請求項１に記載の装飾品。
【請求項３】
前記ステンレス鋼が、オーステナイト系ステンレス鋼である請求項１または２に記載の装飾品。
【請求項４】
前記オーステナイト系ステンレス鋼が、ＳＵＳ３１６Ｌである請求項３に記載の装飾品。
【請求項５】
装飾品は、主としてＴｉまたはステンレス鋼で構成された金属製の基材を備えるものであり、
前記銀色部では、前記基材上に、Ｔｉ系硬質化合物で構成された硬質被膜を介して、主としてＴｉまたはステンレス鋼で構成された銀色被膜が設けられている請求項１ないし４のいずれか１項に記載の装飾品。
【請求項６】
装飾品は、時計用外装部品である請求項１ないし５のいずれか１項に記載の装飾品。
【請求項７】
前記時計用外装部品は、ケース、ベゼル、裏蓋およびバンドの駒よりなる群から選択される少なくとも１種である請求項６に記載の装飾品。
【請求項８】
少なくとも表面の一部が主としてＴｉまたはステンレス鋼で構成された金属製の基材上に、主としてＴｉ系硬質化合物で構成された第１の硬質被膜を形成する第１の硬質被膜形成工程と、
前記第１の硬質被膜上に、主としてＴｉまたはステンレス鋼で構成された銀色被膜を形成する銀色被膜形成工程と、
前記銀色被膜上に、Ｔｉ系硬質化合物、Ｚｒ系硬質化合物のうちの少なくとも一方を含む材料で構成された第２の硬質被膜を形成する第２の硬質被膜形成工程と、
前記第２の硬質被膜上に、主としてＡｕ系合金で構成されたＡｕ系合金被膜を形成するＡｕ系合金被膜形成工程と、
前記第２の硬質被膜および前記Ａｕ系合金被膜の一部を選択的に除去し、前記銀色被膜の一部を露出させる銀色被膜露出工程とを有し、
露出させた前記銀色被膜の外表面が、残存する前記Ａｕ系合金被膜の外表面よりも突出したものとすることを特徴とする装飾品の製造方法。
【請求項９】
前記基材として凹部を有するものを用い、
前記銀色被膜露出工程において、前記第２の硬質被膜および前記Ａｕ系合金被膜のうち、平面視した際に前記凹部と重なり合わない部位に設けられたものを選択的に除去する請求項８に記載の装飾品の製造方法。
【請求項１０】
請求項１ないし７のいずれか１項に記載の装飾品を備えたことを特徴とする時計。
【発明の詳細な説明】
【技術分野】
【０００１】
本発明は、装飾品、装飾品の製造方法および時計に関する。
【背景技術】
【０００２】
時計用外装部品のような装飾品には、優れた審美性（美的外観）が要求される。
従来、このような目的を達成するために、異なる色彩を有する複数の材料を組み合わせて用いることがあった。
【０００３】
より具体的には、基材上に、当該基材とは異なる材料で構成された被膜（異色層）を形成し、その後、マスキングをして被膜の一部を除去することにより、基材（素地）と、被膜との色彩を有する部位を有する装飾品を製造するというものである（例えば、特許文献１参照）。
【０００４】
しかしながら、このような方法では、製造することのできる装飾品の色調の組み合わせが、銀色と黒色との組み合わせ等に限定されてしまう。
【０００５】
その一方で、いずれも高級感のある銀色と金色とを組み合わせた外観を有する装飾品が求められている。
【０００６】
また、高級感のある金色を表現するためには、通常、金または金系合金（Ａｕ系合金）が用いられているが、一般に、金および金系合金は、傷つきやすく、摩耗、打痕等の損傷を受けやすいものであり、装飾品の外観を長期間にわたって安定的に優れたものとすることが困難であった。
【０００７】
特に、時計用外装部品のように、通常の使用形態において外部から接触し得る装飾品では、特に、上記のような問題を生じ易かった。
【先行技術文献】
【特許文献】
【０００８】
【特許文献１】特許第３６０１７８４号公報
【発明の概要】
【発明が解決しようとする課題】
【０００９】
本発明の目的は、銀色の外観を呈する銀色部と、金色の外観を呈する金色部とを備え、審美性に優れるとともに、耐久性にも優れる装飾品を提供すること、銀色の外観を呈する銀色部と、金色の外観を呈する金色部とを備え、審美性に優れるとともに、耐久性にも優れる装飾品を効率よく製造することができる装飾品の製造方法を提供すること、また、前記装飾品を備えた時計を提供することにある。
【課題を解決するための手段】
【００１０】
このような目的は、下記の本発明により達成される。
本発明の装飾品は、銀色の外観を呈する銀色部と、金色の外観を呈する金色部とを備える装飾品であって、
前記銀色部の表面は、主としてＴｉまたはステンレス鋼で構成されたものであり、
前記金色部の表面は、主としてＡｕ系合金で構成されたＡｕ系合金被膜で構成されており、
前記Ａｕ系合金被膜の下地として、Ｔｉ系硬質化合物、Ｚｒ系硬質化合物のうちの少なくとも一方を含む材料で構成された硬質被膜を有しており、
前記銀色部の外表面が、前記金色部の外表面より、突出していることを特徴とする。
【００１１】
これにより、銀色の外観を呈する銀色部と、金色の外観を呈する金色部とを備え、審美性に優れるとともに、耐久性にも優れる装飾品を提供することができる。
【００１２】
本発明の装飾品は、凹部を有する基材を備えるものであり、
前記金色部は、Ａｕ系合金被膜を平面視した際に、前記凹部と重なり合う部位に選択的に設けられたものであることが好ましい。
【００１３】
これにより、銀色部と金色部との間でより好適に高低差を設けることができ、装飾品の耐久性をより優れたものとすることができる。
【００１４】
本発明の装飾品では、前記ステンレス鋼が、オーステナイト系ステンレス鋼であることが好ましい。
【００１５】
これにより、銀色被膜の傷つきにくさ、摩耗、打痕等の損傷の受けにくさをより優れたものとすることができ、また、傷等がついた場合でも当該傷等を目立ちにくいものとすることができる。また、銀色被膜の耐食性をより優れたものとすることができる。このようなことから、装飾品の耐久性をより優れたものとすることができる。
【００１６】
本発明の装飾品では、前記オーステナイト系ステンレス鋼が、ＳＵＳ３１６Ｌであることが好ましい。
【００１７】
これにより、銀色被膜の傷つきにくさ、摩耗、打痕等の損傷の受けにくさをさらに優れたものとすることができ、また、傷等がついた場合でも当該傷等をより目立ちにくいものとすることができる。また、銀色被膜の耐食性をさらに優れたものとすることができる。このようなことから、装飾品の耐久性をさらに優れたものとすることができる。
【００１８】
本発明の装飾品は、主としてＴｉまたはステンレス鋼で構成された金属製の基材を備えるものであり、
前記銀色部では、前記基材上に、Ｔｉ系硬質化合物で構成された硬質被膜を介して、主としてＴｉまたはステンレス鋼で構成された銀色被膜が設けられていることが好ましい。
これにより、装飾品の耐久性をより優れたものとすることができる。
【００１９】
本発明の装飾品は、時計用外装部品であることが好ましい。
時計用外装部品は、装飾品として外観の美しさが要求されるとともに、実用品として耐久性も要求されるが、本発明によればこれらの要求を満足することができる。したがって、装飾品が時計用外装部品である場合に、本発明の効果がより顕著に発揮される。
【００２０】
本発明の装飾品では、前記時計用外装部品は、ケース、ベゼル、裏蓋およびバンドの駒よりなる群から選択される少なくとも１種であることが好ましい。
【００２１】
これらの部材は、時計全体の外観に大きな影響を与えるとともに、時計の正常な使用時において、使用者等が接触しうる部材であり、優れた審美性とともに、特に優れた耐久性が求められる部材であるが、本発明によれば、これらの要求を満足することができる。すなわち、本発明が前述したような時計用外装部品に適用される場合に、本発明による効果がより顕著に発揮される。
【００２２】
本発明の装飾品の製造方法は、少なくとも表面の一部が主としてＴｉまたはステンレス鋼で構成された金属製の基材上に、主としてＴｉ系硬質化合物で構成された第１の硬質被膜を形成する第１の硬質被膜形成工程と、
前記第１の硬質被膜上に、主としてＴｉまたはステンレス鋼で構成された銀色被膜を形成する銀色被膜形成工程と、
前記銀色被膜上に、Ｔｉ系硬質化合物、Ｚｒ系硬質化合物のうちの少なくとも一方を含む材料で構成された第２の硬質被膜を形成する第２の硬質被膜形成工程と、
前記第２の硬質被膜上に、主としてＡｕ系合金で構成されたＡｕ系合金被膜を形成するＡｕ系合金被膜形成工程と、
前記第２の硬質被膜および前記Ａｕ系合金被膜の一部を選択的に除去し、前記銀色被膜の一部を露出させる銀色被膜露出工程とを有し、
露出させた前記銀色被膜の外表面が、残存する前記Ａｕ系合金被膜の外表面よりも突出したものとすることを特徴とする。
【００２３】
これにより、銀色の外観を呈する銀色部と、金色の外観を呈する金色部とを備え、審美性に優れるとともに、耐久性にも優れる装飾品を効率よく製造することができる装飾品の製造方法を提供することができる。
【００２４】
本発明の装飾品の製造方法では、前記基材として凹部を有するものを用い、
前記銀色被膜露出工程において、前記第２の硬質被膜および前記Ａｕ系合金被膜のうち、平面視した際に前記凹部と重なり合わない部位に設けられたものを選択的に除去することが好ましい。
【００２５】
これにより、銀色部と金色部との間でより好適に高低差を設けることができ、装飾品の耐久性をより優れたものとすることができる。
【００２６】
本発明の時計は、本発明の装飾品を備えたことを特徴とする。
これにより、銀色の外観を呈する銀色部と、金色の外観を呈する金色部とを備え、審美性に優れるとともに、耐久性にも優れる装飾品を備えた時計を提供することができる。
【図面の簡単な説明】
【００２７】
【図１】本発明の装飾品の好適な実施形態を模式的に示す断面図である。
【図２】本発明の装飾品の好適な実施形態の工程（基材用意工程）を模式的に示す断面図である。
【図３】本発明の装飾品の好適な実施形態の工程（第１の硬質被膜形成工程）を模式的に示す断面図である。
【図４】本発明の装飾品の好適な実施形態の工程（銀色被膜形成工程）を模式的に示す断面図である。
【図５】本発明の装飾品の好適な実施形態の工程（第２の硬質被膜形成工程）を模式的に示す断面図である。
【図６】本発明の装飾品の好適な実施形態の工程（Ａｕ系合金被膜形成工程）を模式的に示す断面図である。
【図７】本発明の装飾品の好適な実施形態の工程（マスキング工程）を模式的に示す断面図である。
【図８】本発明の装飾品の好適な実施形態の工程（銀色被膜露出工程）を模式的に示す断面図である。
【図９】本発明の装飾品の好適な実施形態の工程（マスク除去工程）を模式的に示す断面図である。
【図１０】本発明の装飾品の製造方法の一例を示すフローチャートである。
【図１１】本発明の時計（携帯時計）の好適な実施形態を模式的に示す部分断面図である。
【発明を実施するための形態】
【００２８】
以下、添付する図面を参照しつつ、好適な実施形態について詳細な説明をする。
《装飾品》
まず、本発明の装飾品について説明する。
図１は、本発明の装飾品の好適な実施形態を模式的に示す断面図である。
【００２９】
本実施形態の装飾品１０は、銀色の外観を呈する銀色部Ｓと、金色の外観を呈する金色部Ｇとを備えており、主としてＴｉまたはステンレス鋼で構成された金属製の基材１と、基材１の一方の面側に設けられ、主としてＴｉ系硬質化合物で構成された硬質被膜（第１の硬質被膜）２と、第１の硬質被膜２の基材１に対向する面とは反対の面に設けられ、主としてＴｉまたはステンレス鋼で構成された銀色被膜３と、銀色被膜３の表面（第１の硬質被膜２に対向する面とは反対の面）の一部に設けられ、Ｔｉ系硬質化合物、Ｚｒ系硬質化合物のうちの少なくとも一方を含む材料で構成された硬質被膜（第２の硬質被膜）４と、第２の硬質被膜４の銀色被膜３に対向する面とは反対の面に設けられ、主としてＡｕ系合金で構成されたＡｕ系合金被膜５とを備えている。
【００３０】
そして、銀色部Ｓの表面が銀色被膜３で構成されており、金色部Ｇの表面がＡｕ系合金被膜５で構成されている。そして、銀色部Ｓの外表面が、金色部Ｇの外表面より、突出している。
【００３１】
すなわち、以下のように言い換えることができる。
装飾品１０は、銀色の外観を呈する銀色部Ｓと、金色の外観を呈する金色部Ｇとを備えている。銀色部Ｓの表面は、主としてＴｉまたはステンレス鋼で構成されたものであり、金色部Ｇの表面は、主としてＡｕ系合金で構成されたＡｕ系合金被膜５で構成されている。また、Ａｕ系合金被膜５の下地として、Ｔｉ系硬質化合物、Ｚｒ系硬質化合物のうちの少なくとも一方を含む材料で構成された硬質被膜（第２の硬質被膜）４を有している。そして、銀色部Ｓの外表面が、金色部Ｇの外表面より、突出している。
【００３２】
このように、表面が主としてＴｉまたはステンレス鋼で構成されたもの銀色部Ｓと、表面が主としてＡｕ系合金で構成された金色部Ｇとを備えることにより、高級感に溢れる銀色および金色を含む審美性に優れた外観が得られる。
【００３３】
また、銀色部Ｓの表面が主としてＴｉまたはステンレス鋼で構成されたものであるとともに、Ａｕ系合金被膜５の下地として、Ｔｉ系硬質化合物、Ｚｒ系硬質化合物のうちの少なくとも一方を含む材料で構成された硬質被膜（第２の硬質被膜）４を有しており、さらに、銀色部Ｓの外表面が、金色部Ｇの外表面より、突出していることにより、装飾品１０の耐久性は優れたものとなる。より具体的には、摩擦、衝撃等の外力に対して比較的強く、比較的傷つきにくく、摩耗、打痕等の損傷を受けにくく、また、傷等がついた場合でも当該傷等が目立ちにくい材料で構成された銀色部Ｓの外表面を、高級感のある金色を呈するものの、傷つきやすく、摩耗、打痕等の損傷を受けやすいＡｕ系合金で構成されたＡｕ系合金被膜５（金色部Ｇ）よりも突出したものとすることにより、金色部Ｇを好適に保護することができる。さらに、金色部Ｇの外表面を構成するＡｕ系合金被膜５の下地として、Ｔｉ系硬質化合物、Ｚｒ系硬質化合物のうちの少なくとも一方を含む材料で構成された硬質被膜（第２の硬質被膜）４を設けることにより、金色部Ｇの審美性を優れたものとしつつ、金色部Ｇに外力が加わった場合でも、金色部Ｇに傷や打痕が付くこと等を効果的に防止することができる。このようなことから、装飾品１０の耐久性は優れたものとなる。
【００３４】
なお、本発明において、金色とは、単体金属であるＡｕが呈する金色のほか、ピンクゴールド（ローズゴールドを含む）等の色調を含むものとする概念である。また、本発明において、銀色とは、単体金属であるＡｇが呈する銀色のほか、銀白色、銀黒色等を含む概念であり、単体金属であるＴｉが呈する銀色、Ｔｉ系合金が呈する銀色、ステンレス鋼が呈する銀色等を含む概念である。
【００３５】
特に、装飾品１０が、主としてＴｉまたはステンレス鋼で構成された金属製の基材１を備えるものであり、銀色部Ｓでは、基材１上に、Ｔｉ系硬質化合物で構成された硬質被膜（第１の硬質被膜）２を介して、主としてＴｉまたはステンレス鋼で構成された銀色被膜３が設けられていることにより、銀色部Ｓにおける傷つきにくさ、摩耗、打痕等の損傷の受けにくさをより優れたものとすることができるとともに、銀色被膜３と基材１との密着性（第１の硬質被膜を介した密着性）をより優れたものとすることができ、装飾品１０の耐久性をより優れたものとすることができる。
【００３６】
≪基材≫
基材１は、装飾品１０の主部をなすものであり、通常、装飾品１０に対応する形状を有するものである。
【００３７】
また、基材１は、第１の硬質被膜２、銀色被膜３、第２の硬質被膜４、Ａｕ系合金被膜５を支持する機能を有している。
【００３８】
本実施形態において、基材１は、主としてＴｉ、ステンレス鋼のうち少なくとも一方で構成された金属製のものである。
【００３９】
基材１がこのような材料で構成されたものであると、基材１自体の強度等を優れたものとすることができるとともに、基材１と第１の硬質被膜２との密着性をより優れたものとすることができ、装飾品１０の耐久性を優れたものとすることができる。また、装飾品を構成する被膜（第１の硬質被膜２、銀色被膜３、第２の硬質被膜４、Ａｕ系合金被膜５）が後に詳述するように比較的薄いものである場合に、基材１も装飾品１０の外観に大きな影響を与えるが、基材１が上記のような材料で構成されたものであることにより、装飾品１０全体としての審美性を優れたものとすることができる。
【００４０】
なお、本発明において、「主として」とは、該当する部位の５０質量％以上が当該成分で構成されていることを言い、特に、該当する部位の７０質量％以上が当該成分で構成されているのが好ましく、該当する部位の８０質量％以上が当該成分で構成されているのがより好ましい。
【００４１】
基材１が、主としてＴｉで構成されたものである場合、当該基材１の構成材料としては、金属ＴｉやＴｉ系合金が挙げられる。
【００４２】
Ｔｉ系合金中におけるＴｉの含有率は、５５質量％以上であるのが好ましく、７５質量％以上であるのがより好ましい。
【００４３】
基材１を構成するステンレス鋼としては、マルテンサイト系ステンレス鋼、フェライト系ステンレス鋼、オーステナイト系ステンレス鋼、オーステナイト・フェライト二相ステンレス鋼、析出硬化ステンレス鋼が挙げられる。
【００４４】
基材１は、例えば、表面の少なくとも一部（第１の硬質被膜２と接触する表面）が上記の材料で構成されており、他の部位が上記の材料とは異なる材料で構成されていてもよい。例えば、基材１は、上記の材料とは異なる材料で構成された基部と、上記の材料で構成された表面層とを有するものであってもよい。このような場合、基部の構成材料としては、上記の材料とは異なる金属材料や、各種セラミックス材料、各種樹脂材料等が挙げられる。
【００４５】
また、基材１は、例えば、厚さ方向に組成の異なる層が積層された積層体や、傾斜的に組成が変化する傾斜材料で構成されたものであってもよい。
【００４６】
本実施形態では、基材１は、凹部１１を有するものである。
これにより、銀色被膜３とＡｕ系合金被膜５との間でより好適に高低差を設けることができ、より好適に銀色部Ｓの外表面を金色部Ｇの外表面より突出したものとすることができる。特に、金色部Ｇを凹部１１内に設けられたものとすることができる。その結果、装飾品１０の耐久性をより優れたものとすることができる。
【００４７】
凹部１１の深さは、特に限定されないが、１００μｍ以上３０００μｍ以下であるのが好ましく、１５０μｍ以上２０００μｍ以下であるのがより好ましい。
【００４８】
これにより、装飾品１０の外観を立体感に溢れたものとし、装飾品１０の審美性をより優れたものとしつつ、装飾品１０の耐久性をより優れたものとすることができる。
【００４９】
また、凹部１１の深さは、各被膜（第１の硬質被膜２、銀色被膜３、第２の硬質被膜４およびＡｕ系合金被膜５）の厚さの和よりも大きいものであるのが好ましい。すなわち、凹部１１に対応する部位に設けられた第１の硬質被膜２、銀色被膜３、第２の硬質被膜４およびＡｕ系合金被膜５は、凹部１１内に収容されており、凹部１１の外部に突出していないものであるのが好ましい。
【００５０】
これにより、装飾品１０の外観を立体感に溢れたものとし、装飾品１０の審美性をより優れたものとしつつ、装飾品１０の耐久性をより優れたものとすることができる。
【００５１】
図示の構成では、凹部１１の縦断面形状は、矩形状である。
これにより、基材１と、凹部１１内に設けられた各被膜（第１の硬質被膜２、銀色被膜３、第２の硬質被膜４およびＡｕ系合金被膜５）との密着性をより優れたものとすることができ、装飾品１０の耐久性をより優れたものとすることができる。また、装飾品１０の製造時において、より好適に凹部１１内に各被膜を形成することができる。
【００５２】
≪第１の硬質被膜≫
第１の硬質被膜２は、基材１と銀色被膜３との間に介挿され、基材１および銀色被膜３に接触するように設けられている。
【００５３】
第１の硬質被膜２は、主としてＴｉ系硬質化合物で構成されたものである。
このような第１の硬質被膜２を備えることにより、基材１と銀色被膜３との密着性を優れたものとすることができる。また、第１の硬質被膜２を銀色被膜３の下地（硬質な下地）として有することにより、銀色被膜３の摩耗や打痕等による損傷を受けにくいものとする。このようなことから、装飾品１０の耐久性を優れたものとすることができる。
【００５４】
第１の硬質被膜２を構成するＴｉ系硬質化合物としては、例えば、チタン炭化物（ＴｉＣ）、チタン炭窒化物（ＴｉＣＮ）、チタン窒化物（ＴｉＮ）、チタン酸化物等が挙げられるが、特に、チタン炭窒化物で構成されたものであるのが好ましい。
【００５５】
これにより、装飾品１０の耐久性をより優れたものとすることができるとともに、装飾品１０の審美性もより優れたものとすることができる。
【００５６】
第１の硬質被膜２は、主としてＴｉ系硬質化合物で構成されたものであればよく、他の成分（特に、不純物としての他の成分）を含むものであってもよい。
【００５７】
第１の硬質被膜２中におけるＴｉ系硬質化合物以外の成分の含有率は、５質量％以下であるのが好ましく、１質量％以下であるのがより好ましい。これにより、前述したような効果がより顕著に発揮される。
【００５８】
また、第１の硬質被膜２は、各部位で均一な組成を有するものであってもよいし、異なる組成を有するものであってもよい。例えば、第１の硬質被膜２は、厚さ方向に組成の異なる層が積層された積層体や、傾斜的に組成が変化する傾斜材料で構成されたものであってもよい。
【００５９】
第１の硬質被膜２の厚さは、特に限定されないが、０．０３μｍ以上２０μｍ以下であるのが好ましく、０．１μｍ以上１０μｍ以下であるのがより好ましい。
これにより、装飾品１０の耐久性および審美性をより優れたものとすることができる。
【００６０】
また、第１の硬質被膜２の厚さは、各部位で均一なものであってもよいし、異なるものであってもよい。
【００６１】
例えば、装飾品１０において、第２の硬質被膜４およびＡｕ系合金被膜５で被覆されている部位と、第２の硬質被膜４およびＡｕ系合金被膜５で被覆されていない部位とで、第１の硬質被膜２の厚さが異なるものであってもよい。
【００６２】
さらに具体的には、装飾品１０において、第２の硬質被膜４およびＡｕ系合金被膜５で被覆されていない部位での第１の硬質被膜２の厚さは、第２の硬質被膜４およびＡｕ系合金被膜５で被覆されている部位での第１の硬質被膜２の厚さよりも厚いものであってもよい。
【００６３】
これにより、例えば、基材１が有する凹部１１の深さが比較的浅いものである場合や、基材１が凹部１１を有さないものであっても、銀色部Ｓの外表面と、金色部Ｇの外表面との高低差を十分に大きいものとすることができる。
【００６４】
≪銀色被膜≫
銀色被膜３は、第１の硬質被膜２と第２の硬質被膜４との間に介挿され、第１の硬質被膜２および第２の硬質被膜４に接触するように設けられている。
【００６５】
銀色被膜３は、主としてＴｉまたはステンレス鋼で構成された金属製の被膜であり、銀色部Ｓの外表面を構成するものであり、銀色の外観を呈する。
【００６６】
このような銀色被膜３を備えることにより、装飾品１０を、高級感のある銀色を呈する領域（銀色部Ｓ）を備え、審美性に優れたものとすることができる。
【００６７】
また、銀色被膜３は、第１の硬質被膜２に対向する面とは反対側の面において、一部のみが第２の硬質被膜４およびＡｕ系合金被膜５で被覆されており、他の部位は、露出している。
【００６８】
このような構成により、装飾品１０において、銀色被膜３とＡｕ系合金被膜５とが露出しており、これらの部位が、ともに外部から直接視認できるように構成されている。
【００６９】
したがって、装飾品１０は、複数の異なる色彩の領域（銀色被膜３が視認できる領域である銀色部Ｓ、および、Ａｕ系合金被膜５が視認できる領域である金色部Ｇ）を有し、審美性に優れたものとなる。特に、銀色部Ｓおよび金色部Ｇが、それぞれ、前述したような材料で構成されたものであることにより、光沢感があり高級感に溢れる外観が得られる。
【００７０】
また、銀色被膜３は、後に詳述する装飾品１０の製造方法の銀色被膜露出工程に対して十分な耐性を有するものであり、装飾品１０の製造過程においてダメージを受けにくいものである。したがって、審美性に優れた装飾品１０を好適に製造することができる。
【００７１】
また、銀色被膜３は、主としてＴｉまたはステンレス鋼で構成されたものであり、後に詳述するＡｕ系合金被膜５に比べて、高硬度で、傷がつきにくく、摩耗、打痕等の損傷を受けにくいものである。そして、銀色部Ｓの外表面（銀色被膜３の外表面）は、金色部Ｇの外表面（Ａｕ系合金被膜５の外表面）よりも突出している。
【００７２】
このような構成により、装飾品１０全体として、傷がつきにくく、摩耗、打痕等の損傷を受けにくいものとすることができ、装飾品１０の耐久性を優れたものとすることができる。
【００７３】
銀色部Ｓの外表面（銀色被膜３の外表面）が、金色部Ｇの外表面（Ａｕ系合金被膜５の外表面）より、突出していればよいが、金色部Ｇ（Ａｕ系合金被膜５）を平面視したときの金色部Ｇ（Ａｕ系合金被膜５）の全外周長さのうち、銀色部Ｓ（銀色被膜３）が接触している部分の長さの割合が、３０％以上であるのが好ましく、５０％以上であるのがより好ましく、７０％以上であるのがさらに好ましい。
これにより、前述したような効果がより顕著に発揮される。
【００７４】
銀色部Ｓの外表面（銀色被膜３の外表面）と、金色部Ｇの外表面（Ａｕ系合金被膜５の外表面）との高低差（突出高さ）は、９５μｍ以上３０００μｍ以下であるのが好ましく、１４０μｍ以上２０００μｍ以下であるのがより好ましい。
【００７５】
これにより、装飾品１０の外観を立体感に溢れたものとし、装飾品１０の審美性をより優れたものとしつつ、装飾品１０の耐久性をより優れたものとすることができる。
【００７６】
前述したように、銀色被膜３は、主としてＴｉまたはステンレス鋼で構成されたものである。
【００７７】
銀色被膜３を構成する主としてＴｉで構成された材料（Ｔｉ系材料）としては、金属Ｔｉ（実質的に単物質としてのＴｉ）やＴｉ系合金等が挙げられる。
【００７８】
銀色被膜３が、主としてＴｉで構成されたものである場合、銀色被膜３中におけるＴｉ以外の成分の含有率は、１０質量％以下であるのが好ましく、５質量％以下であるのがより好ましく、１質量％以下であるのがさらに好ましい。これにより、前述したような効果がより顕著に発揮される。
【００７９】
また、銀色被膜３を構成するステンレス鋼としては、例えば、マルテンサイト系ステンレス鋼、フェライト系ステンレス鋼、オーステナイト系ステンレス鋼、オーステナイト・フェライト二相ステンレス鋼、析出硬化ステンレス鋼が挙げられる。
【００８０】
特に、銀色被膜３は、オーステナイト系ステンレス鋼で構成されたものであるのが好ましい。
【００８１】
これにより、銀色被膜３の傷つきにくさ、摩耗、打痕等の損傷の受けにくさをより優れたものとすることができ、また、傷等がついた場合でも当該傷等を目立ちにくいものとすることができる。また、銀色被膜３の耐食性をより優れたものとすることができる。このようなことから、装飾品１０の耐久性をより優れたものとすることができる。また、装飾品１０の製造時には、後述する第２の硬質被膜４およびＡｕ系合金被膜５の除去等の際に銀色被膜３がダメージを受けることをより効果的に防止することができ、装飾品１０の信頼性をより優れたものとすることができる。
【００８２】
オーステナイト系ステンレス鋼としては、例えば、ＳＵＳ３０１、ＳＵＳ３０１Ｌ、ＳＵＳ３０１Ｊ１、ＳＵＳ３０２Ｂ、ＳＵＳ３０３、ＳＵＳ３０４、ＳＵＳ３０４Ｃｕ、ＳＵＳ３０４Ｌ、ＳＵＳ３０４Ｎ１、ＳＵＳ３０４Ｎ２、ＳＵＳ３０４ＬＮ、ＳＵＳ３０４Ｊ１、ＳＵＳ３０４Ｊ２、ＳＵＳ３０５、ＳＵＳ３０９Ｓ、ＳＵＳ３１０Ｓ、ＳＵＳ３１２Ｌ、ＳＵＳ３１５Ｊ１、ＳＵＳ３１５Ｊ２、ＳＵＳ３１６、ＳＵＳ３１６Ｌ、ＳＵＳ３１６ＬＮ、ＳＵＳ３１６Ｔｉ、ＳＵＳ３１６Ｊ１、ＳＵＳ３１６Ｊ１Ｌ、ＳＵＳ３１７、ＳＵＳ３１７Ｌ、ＳＵＳ３１７ＬＮ、ＳＵＳ３１７Ｊ１、ＳＵＳ３１７Ｊ２、ＳＵＳ８３６Ｌ、ＳＵＳ８９０Ｌ、ＳＵＳ３２１、ＳＵＳ３４７、ＳＵＳＸＭ７、ＳＵＳＸＭ１５Ｊ１等が挙げられるが、銀色被膜３は、ＳＵＳ３１６Ｌで構成されたものであるのが好ましい。
【００８３】
これにより、銀色被膜３の傷つきにくさ、摩耗、打痕等の損傷の受けにくさをさらに優れたものとすることができ、また、傷等がついた場合でも当該傷等をより目立ちにくいものとすることができる。また、銀色被膜３の耐食性をさらに優れたものとすることができる。このようなことから、装飾品１０の耐久性をさらに優れたものとすることができる。また、装飾品１０の製造時には、後述する第２の硬質被膜４およびＡｕ系合金被膜５の除去等の際に銀色被膜３がダメージを受けることをさらに効果的に防止することができ、装飾品１０の信頼性をさらに優れたものとすることができる。
【００８４】
銀色被膜３が主としてステンレス鋼で構成されたものである場合、銀色被膜３中におけるステンレス鋼以外の成分の含有率は、５質量％以下であるのが好ましく、１質量％以下であるのがより好ましい。これにより、前述したような効果がより顕著に発揮される。
【００８５】
また、銀色被膜３は、各部位で均一な組成を有するものであってもよいし、異なる組成を有するものであってもよい。例えば、銀色被膜３は、厚さ方向に組成の異なる層が積層された積層体や、傾斜的に組成が変化する傾斜材料で構成されたものであってもよい。
【００８６】
銀色被膜３の厚さは、特に限定されないが、０．０１μｍ以上１．０μｍ以下であるのが好ましく、０．０３μｍ以上０．４μｍ以下であるのがより好ましい。
【００８７】
これにより、装飾品１０の耐久性および審美性をより優れたものとすることができる。また、装飾品１０の生産性をより優れたものとすることができる。
【００８８】
また、銀色被膜３の厚さは、各部位で均一なものであってもよいし、異なるものであってもよい。
【００８９】
例えば、装飾品１０において、第２の硬質被膜４およびＡｕ系合金被膜５で被覆されている部位と、第２の硬質被膜４およびＡｕ系合金被膜５で被覆されていない部位とで、銀色被膜３の厚さが異なるものであってもよい。
【００９０】
さらに具体的には、装飾品１０において、第２の硬質被膜４およびＡｕ系合金被膜５で被覆されていない部位での銀色被膜３の厚さは、第２の硬質被膜４およびＡｕ系合金被膜５で被覆されている部位での銀色被膜３の厚さよりも厚いものであってもよい。
【００９１】
これにより、例えば、基材１が有する凹部１１の深さが比較的浅いものである場合や、基材１が凹部１１を有さないものであっても、銀色部Ｓの外表面と、金色部Ｇの外表面との高低差を十分に大きいものとすることができる。
【００９２】
また、第２の硬質被膜４およびＡｕ系合金被膜５で被覆されている部位での銀色被膜３は、それ自体が、装飾品１０の外観に与える影響が非常に小さいものであるため、このような部位の銀色被膜３の厚さを小さいものとすることにより、装飾品１０の審美性を優れたものとしつつ、装飾品１０の生産コストの抑制を図ることができる。また、省資源の観点からも好ましい。
【００９３】
≪第２の硬質被膜≫
第２の硬質被膜４は、銀色被膜３とＡｕ系合金被膜５との間に介挿され、銀色被膜３およびＡｕ系合金被膜５に接触するように設けられている。
【００９４】
第２の硬質被膜４は、Ｔｉ系硬質化合物、Ｚｒ系硬質化合物のうちの少なくとも一方を含む材料で構成されたものである。
【００９５】
このような第２の硬質被膜４を備えることにより、銀色被膜３とＡｕ系合金被膜５の密着性を優れたものとすることができる。また、第２の硬質被膜４をＡｕ系合金被膜５の下地（硬質な下地）として有することにより、Ａｕ系合金被膜５の摩耗や打痕等による損傷を受けにくいものとする。このようなことから、装飾品１０の耐久性を優れたものとすることができる。また、Ａｕ系合金被膜５の厚さが比較的薄い場合（Ａｕ系合金被膜５の下地の色調が金色部Ｇの外観に与える影響が比較的大きい場合）であっても、金色部Ｇの色調を好適なものとすることができ、装飾品１０全体としての審美性を優れたものとすることができる。
【００９６】
第２の硬質被膜４は、銀色被膜３の表面のうち、金色部Ｇに対応する部位に選択的に設けられている。
【００９７】
これにより、上記のような効果が得られるとともに、銀色部Ｓにおいて、銀色被膜３が有する優れた光沢感、色調等を好適に表現することができ、装飾品１０全体としての審美性を優れたものとすることができる。
【００９８】
第２の硬質被膜４を構成するＴｉ系硬質化合物としては、例えば、第１の硬質被膜２の構成材料として説明したものと同様のものが挙げられるが、特に、チタン炭窒化物で構成されたものであるのが好ましい。
【００９９】
これにより、装飾品１０の耐久性をより優れたものとすることができるとともに、装飾品１０の審美性もより優れたものとすることができる。
【０１００】
第２の硬質被膜４を構成するＺｒ系硬質化合物としては、例えば、ジルコニウム炭化物（ＺｒＣ）、ジルコニウム炭窒化物（ＺｒＣＮ）、ジルコニウム窒化物（ＺｒＮ）、ジルコニウム酸化物等が挙げられるが、特に、ジルコニウム炭窒化物、ジルコニウム窒化物で構成されたものであるのが好ましい。
【０１０１】
これにより、装飾品１０の耐久性をより優れたものとすることができるとともに、装飾品１０の審美性もより優れたものとすることができる。
【０１０２】
第２の硬質被膜４は、Ｔｉ系硬質化合物、Ｚｒ系硬質化合物のうち少なくとも一方を主成分（最も含有率が高いもの）として含むものであればよく、他の成分（特に、不純物としての他の成分）を含むものであってもよい。
【０１０３】
第２の硬質被膜４中におけるＴｉ系硬質化合物、Ｚｒ系硬質化合物以外の成分の含有率は、５質量％以下であるのが好ましく、１質量％以下であるのがより好ましい。これにより、前述したような効果がより顕著に発揮される。
【０１０４】
また、第２の硬質被膜４は、各部位で均一な組成を有するものであってもよいし、異なる組成を有するものであってもよい。例えば、第２の硬質被膜４は、厚さ方向に組成の異なる層が積層された積層体や、傾斜的に組成が変化する傾斜材料で構成されたものであってもよい。
【０１０５】
第２の硬質被膜４の厚さは、特に限定されないが、０．０１μｍ以上２０μｍ以下であるのが好ましく、０．０５μｍ以上５μｍ以下であるのがより好ましい。
これにより、装飾品１０の耐久性および審美性をより優れたものとすることができる。
【０１０６】
≪Ａｕ系合金被膜≫
Ａｕ系合金被膜５は、第２の硬質被膜４の外表面（銀色被膜３に接触する面とは反対側の面）に接触して設けられており、装飾品１０の外表面に露出している。
【０１０７】
Ａｕ系合金被膜５は、主としてＡｕ系合金で構成されたものであり、金色部Ｇの外表面を構成するものであり、金色の外観を呈する。
【０１０８】
このようなＡｕ系合金被膜５を備えることにより、装飾品１０を、高級感のある金色を呈する領域（金色部Ｇ）を備え、審美性に優れたものとすることができる。
【０１０９】
特に、Ａｕ系合金被膜５が装飾品１０の外表面の一部に選択的に設けられ、Ａｕ系合金被膜５とともに銀色被膜３が露出した構成になっていることにより、装飾品１０は、銀色部Ｓおよび金色部Ｇを備え、それぞれ光沢感があり高級感に溢れる外観を呈するものとなっており、装飾品１０全体の審美性が優れたものとなっている。
【０１１０】
また、主としてＡｕ系合金で構成されたＡｕ系合金被膜５は、Ｔｉ系硬質化合物、Ｚｒ系硬質化合物のうちの少なくとも一方を含む材料で構成された第２の硬質被膜４に対し密着性に優れるものである。したがって、装飾品１０の耐久性を優れたものとすることができる。
【０１１１】
本実施形態では、Ａｕ系合金被膜５（金色部Ｇ）は、Ａｕ系合金被膜５を平面視した際に、基材１が有する凹部１１と重なり合う部位に選択的に設けられている。特に、図示の構成では、金色部Ｇ（Ａｕ系合金被膜５）は、基材１が有する凹部１１内に設けられている。
【０１１２】
これにより、銀色被膜３とＡｕ系合金被膜５との間でより好適に高低差を設けることができ、より好適に銀色部Ｓの外表面を金色部Ｇの外表面より突出したものとすることができる。その結果、装飾品１０の耐久性をより優れたものとすることができる。
【０１１３】
Ａｕ系合金被膜５の構成材料としては、各種Ａｕ系合金を用いることができるが、Ａｕの含有率が８０質量％以上のＡｕ系合金を好適に用いることができる。
これにより、前述したような効果がより顕著に発揮される。
【０１１４】
Ａｕ系合金被膜５は、Ａｕ系合金以外の成分を含むものであってもよい。
Ａｕ系合金被膜５中におけるＡｕ系合金以外の成分の含有率は、５質量％以下であるのが好ましく、１質量％以下であるのがより好ましい。これにより、前述したような効果がより顕著に発揮される。
【０１１５】
また、Ａｕ系合金被膜５は、各部位で均一な組成を有するものであってもよいし、異なる組成を有するものであってもよい。例えば、Ａｕ系合金被膜５は、厚さ方向に組成の異なる層が積層された積層体や、傾斜的に組成が変化する傾斜材料で構成されたものであってもよい。
【０１１６】
Ａｕ系合金被膜５の厚さは、特に限定されないが、０．０１μｍ以上１．０μｍ以下であるのが好ましく、０．０３μｍ以上０．４μｍ以下であるのがより好ましい。
【０１１７】
これにより、装飾品１０の耐久性および審美性をより優れたものとすることができる。また、装飾品１０の生産性をより優れたものとすることができる。
【０１１８】
装飾品１０は、装飾性を備えた物品であればいかなるものでもよく、例えば、置物等のインテリア、エクステリア用品、宝飾品、時計用外装部品、メガネ、ネクタイピン、カフスボタン、指輪、ネックレス、ブレスレット、アンクレット、ブローチ、ペンダント、イヤリング、ピアス等の装身具、ライターまたはそのケース、自動車のホイール、ゴルフクラブ等のスポーツ用品、銘板、パネル、賞杯、その他ハウジング等を含む各種機器部品、各種容器等が挙げられるが、装飾品１０は、時計用外装部品であるのが好ましい。
【０１１９】
時計用外装部品は、装飾品として外観の美しさが要求されるとともに、実用品として耐久性も要求されるが、本発明によればこれらの要求を満足することができる。したがって、装飾品１０が時計用外装部品である場合に、本発明の効果がより顕著に発揮される。
【０１２０】
装飾品が時計用外装部品である場合、当該時計用外装部品としては、例えば、ケース、ベゼル、裏蓋およびバンドの駒、文字板、時計用針等が挙げられるが、ケース、ベゼル、裏蓋およびバンドの駒よりなる群から選択されるものであるのが好ましい。
【０１２１】
これらの部材は、時計全体の外観に大きな影響を与えるとともに、時計の正常な使用時において、使用者等が接触しうる部材であり、優れた審美性とともに、特に優れた耐久性が求められる部材であるが、本発明によれば、これらの要求を満足することができる。すなわち、本発明が前述したような時計用外装部品に適用される場合に、本発明による効果がより顕著に発揮される。
【０１２２】
なお、本発明において、時計用外装部品とは、時計の使用時において、外部から視認しうる部材であればよく、時計の外部に露出しているものに限定されないが、正常な使用時において、使用者等が接触しうる部材であるのが好ましい。これにより、前述したような効果がより顕著に発揮される。
【０１２３】
《装飾品の製造方法》
次に、本発明の装飾品の製造方法について説明する。
【０１２４】
図２〜図９は、本発明の装飾品の好適な実施形態の工程を模式的に示す断面図である。また、図１０は、本発明の装飾品の製造方法の一例を示すフローチャートである。
【０１２５】
本実施形態の装飾品１０の製造方法は、少なくとも表面の一部が主としてＴｉ、ステンレス鋼のうち少なくとも一方で構成された金属製の基材１を用意する基材用意工程と、基材１上に、主としてＴｉ系硬質化合物で構成された第１の硬質被膜２を形成する第１の硬質被膜形成工程と、第１の硬質被膜２上に、主としてＴｉまたはステンレス鋼で構成された銀色被膜３を形成する銀色被膜形成工程と、銀色被膜３上に、Ｔｉ系硬質化合物、Ｚｒ系硬質化合物のうちの少なくとも一方を含む材料で構成された第２の硬質被膜４を形成する第２の硬質被膜形成工程と、第２の硬質被膜４上に、主としてＡｕ系合金で構成されたＡｕ系合金被膜５を形成するＡｕ系合金被膜形成工程と、第２の硬質被膜４およびＡｕ系合金被膜５の一部を選択的に除去し、銀色被膜３の一部を露出させる銀色被膜露出工程とを有する。そして、露出させた銀色被膜３の外表面が、残存するＡｕ系合金被膜５の外表面よりも突出したものとする。
【０１２６】
これにより、銀色の外観を呈する銀色部と、金色の外観を呈する金色部とを備え、審美性に優れるとともに、耐久性にも優れる装飾品を製造することができる。また、銀色被膜３の構成材料（主としてＴｉまたはステンレス鋼で構成されたもの）と、第２の硬質被膜４を構成するＴｉ系硬質化合物、Ｚｒ系硬質化合物、Ａｕ系合金被膜５を構成するＡｕ系合金との関係においては、銀色被膜３の構成材料のエッチングレート（例えば、Ｔｉのエッチングレート）に比べて、第２の硬質被膜４の構成材料、Ａｕ系合金被膜５の構成材料のエッチングレートが非常に大きい種々の剥離剤（エッチャント）が存在する。したがって、銀色被膜３が侵されることを十分に防止しつつ、効率よく装飾品１０を製造することができる。
【０１２７】
≪基材用意工程≫
基材用意工程では、前述したような凹部１１を有する基材１を用意する。
【０１２８】
また、後述する工程に先立ち、基材１の表面に対しては、例えば、鏡面加工、スジ目加工、梨地加工等の表面加工を施してもよい。
【０１２９】
これにより、得られる装飾品１０の表面の光沢具合にバリエーションを持たせることが可能となり、得られる装飾品１０の装飾性をさらに向上させることができる。鏡面加工は、例えば、周知の研磨方法を用いて行うことができ、例えば、バフ（羽布）研磨、バレル研磨、その他の機械研磨等を採用することができる。
【０１３０】
また、このような表面加工を施した基材１を用いて製造される装飾品１０は、被膜（第１の硬質被膜２、銀色被膜３、第２の硬質被膜４、Ａｕ系合金被膜５）に対して表面加工を直接施すことにより得られるものに比べて、被膜のギラツキ等が抑制されたものとなり、特に審美性に優れたものとなる。また、被膜（第１の硬質被膜２、銀色被膜３、第２の硬質被膜４、Ａｕ系合金被膜５）の厚さが前述したように比較的薄いものである場合、被膜に対して表面加工を直接施す場合には、当該表面加工を施す際に被膜にカケ、剥離等の欠陥を生じ易く、装飾品１０製造の歩留りが著しく低下する場合があるが、基材１に対して表面処理を行うことにより、このような問題の発生も効果的に防止することができる。また、基材１に対する表面処理は、被膜に対する表面加工に比べて、温和な条件で容易に行うことができる。
【０１３１】
また、第１の硬質被膜形成工程に先立ち、基材１に対して、例えば、ブラスト処理、アルカリ洗浄、酸洗浄、水洗、有機溶剤洗浄、ボンバード処理等の清浄化処理を施してもよい。
【０１３２】
これにより、基材１と第１の硬質被膜２の密着性を特に優れたものとすることができる。
【０１３３】
≪第１の硬質被膜形成工程≫
第１の硬質被膜形成工程では、基材１の表面に第１の硬質被膜２を形成する。
【０１３４】
第１の硬質被膜２の形成方法（成膜方法）は、特に限定されないが、乾式めっき法であるのが好ましい。
【０１３５】
これにより、均質で、かつ基材１との密着性が特に優れた第１の硬質被膜２を比較的容易に形成することができる。その結果、得られる装飾品１０の耐久性は、さらに向上する。また、乾式めっき法を用いることにより、特に高密度の第１の硬質被膜２を形成することが可能となる。その結果、装飾品１０は、長期間にわたって特に優れた審美性を保持できるものとなる。また、第１の硬質被膜２の組成の制御をより容易に行うことができる。
【０１３６】
第１の硬質被膜２の形成に適用する乾式めっき法としては、例えば、熱ＣＶＤ、プラズマＣＶＤ、レーザーＣＶＤ等の化学蒸着法（ＣＶＤ）、真空蒸着、スパッタリング、イオンプレーティング等が挙げられるが、中でも、スパッタリングが好ましい。
【０１３７】
これにより、より均質で、かつ、基材１との密着性が特に優れた第１の硬質被膜２を比較的容易に形成することができる。その結果、得られる装飾品１０の耐久性は、特に優れたものとなる。また、スパッタリングを用いることにより、特に高密度の第１の硬質被膜２を形成することが可能となり、得られる装飾品１０は、長期間にわたって特に優れた審美性を保持できるものとなる。
【０１３８】
スパッタリングは、例えば、以下のような条件で行うのが好ましい。
スパッタリング時におけるスパッタ電圧は、例えば、３００Ｖ以上８００Ｖ以下であるのが好ましく、４００Ｖ以上６５０Ｖ以下であるのがより好ましい。
【０１３９】
スパッタ電圧が前記範囲内の値であると、基材１との密着性に優れた第１の硬質被膜２を形成することができる。また、形成される第１の硬質被膜２は、各部位における膜厚のバラツキが小さいものとなり、内部応力が小さく、クラックが発生し難いものとなる。
【０１４０】
スパッタリング時におけるスパッタ電流は、例えば、５Ａ以上１５０Ａ以下であるのが好ましく、１０Ａ以上４０Ａ以下であるのがより好ましい。
【０１４１】
スパッタ電流が前記範囲内の値であると、基材１と第１の硬質被膜２との密着性をより優れたものとすることができる。また、形成される第１の硬質被膜２は、各部位における膜厚のバラツキが小さいものとなり、内部応力が小さく、クラックが発生し難いものとなる。
【０１４２】
第１の硬質被膜２の組成は、スパッタリング時における雰囲気ガスの組成等を調整することにより制御することができる。
【０１４３】
スパッタリング時における雰囲気の圧力は、特に限定されないが、１×１０−２Ｐａ以上８×１０−１Ｐａ以下であるのが好ましく、１×１０−１Ｐａ以上６×１０−１Ｐａ以下であるのがより好ましい。
【０１４４】
≪銀色被膜形成工程≫
銀色被膜形成工程では、第１の硬質被膜２の表面に銀色被膜３を形成する。
【０１４５】
銀色被膜３の形成方法としては、例えば、電解めっき、浸漬めっき、無電解めっき等の湿式めっき法、熱ＣＶＤ、プラズマＣＶＤ、レーザーＣＶＤ等の化学蒸着法（ＣＶＤ）、真空蒸着、スパッタリング、イオンプレーティング等の乾式めっき法、溶射、金属箔の接合等が挙げられるが、この中でも特に、乾式めっき法が好ましい。
【０１４６】
銀色被膜３の形成方法として、乾式めっき法を用いることにより、第１の硬質被膜２と銀色被膜３との密着性を特に優れたものとすることができる。その結果、得られる装飾品１０の耐久性は、特に優れたものとなる。
【０１４７】
なお、銀色被膜３の形成に先立ち、第１の硬質被膜２に対して、前処理を施してもよい。前処理としては、例えば、ブラスト処理、アルカリ洗浄、酸洗浄、水洗、有機溶剤洗浄、ボンバード処理等の清浄化処理、エッチング処理等が挙げられるが、この中でも特に、清浄化処理が好ましい。
【０１４８】
第１の硬質被膜２の表面に、清浄化処理を施すことにより、第１の硬質被膜２と銀色被膜３との密着性を特に優れたものとすることができる。
【０１４９】
≪第２の硬質被膜形成工程≫
第２の硬質被膜形成工程では、銀色被膜３の表面に第２の硬質被膜４を形成する。
【０１５０】
第２の硬質被膜４の形成方法（成膜方法）は、特に限定されないが、乾式めっき法であるのが好ましい。
【０１５１】
これにより、均質で、かつ銀色被膜３との密着性が特に優れた第２の硬質被膜４を比較的容易に形成することができる。その結果、得られる装飾品１０の耐久性は、さらに向上する。また、乾式めっき法を用いることにより、特に高密度の第２の硬質被膜４を形成することが可能となる。その結果、装飾品１０は、長期間にわたって特に優れた審美性を保持できるものとなる。また、第２の硬質被膜４の組成の制御をより容易に行うことができる。
【０１５２】
第２の硬質被膜４の形成に適用する乾式めっき法としては、例えば、熱ＣＶＤ、プラズマＣＶＤ、レーザーＣＶＤ等の化学蒸着法（ＣＶＤ）、真空蒸着、スパッタリング、イオンプレーティング等が挙げられるが、中でも、スパッタリングが好ましい。
【０１５３】
これにより、より均質で、かつ、銀色被膜３との密着性が特に優れた第２の硬質被膜４を比較的容易に形成することができる。その結果、得られる装飾品１０の耐久性は、特に優れたものとなる。また、スパッタリングを用いることにより、特に高密度の第２の硬質被膜４を形成することが可能となり、得られる装飾品１０は、長期間にわたって特に優れた審美性を保持できるものとなる。
【０１５４】
スパッタリングは、例えば、以下のような条件で行うのが好ましい。
スパッタリング時におけるスパッタ電圧は、例えば、３００Ｖ以上８００Ｖ以下であるのが好ましく、４５０Ｖ以上６００Ｖ以下であるのがより好ましい。
【０１５５】
スパッタ電圧が前記範囲内の値であると、銀色被膜３との密着性に優れた第２の硬質被膜４を形成することができる。また、形成される第２の硬質被膜４は、各部位における膜厚のバラツキが小さいものとなり、内部応力が小さく、クラックが発生し難いものとなる。
【０１５６】
スパッタリング時におけるスパッタ電流は、例えば、５Ａ以上１５０Ａ以下であるのが好ましく、１０Ａ以上４０Ａ以下であるのがより好ましい。
【０１５７】
スパッタ電流が前記範囲内の値であると、銀色被膜３と第２の硬質被膜４との密着性をより優れたものとすることができる。また、形成される第２の硬質被膜４は、各部位における膜厚のバラツキが小さいものとなり、内部応力が小さく、クラックが発生し難いものとなる。
【０１５８】
第１の硬質被膜２の組成は、スパッタリング時における雰囲気ガスの組成等を調整することにより制御することができる。
【０１５９】
スパッタリング時における雰囲気の圧力は、特に限定されないが、１×１０−２Ｐａ以上８×１０−１Ｐａ以下であるのが好ましく、１×１０−１Ｐａ以上６×１０−１Ｐａ以下であるのがより好ましい。
【０１６０】
なお、第２の硬質被膜４の形成に先立ち、銀色被膜３に対して、前処理を施してもよい。前処理としては、例えば、ブラスト処理、アルカリ洗浄、酸洗浄、水洗、有機溶剤洗浄、ボンバード処理等の清浄化処理、エッチング処理等が挙げられる。
【０１６１】
銀色被膜３の表面に、清浄化処理を施すことにより、銀色被膜３と第２の硬質被膜４との密着性を特に優れたものとすることができる。
【０１６２】
≪Ａｕ系合金被膜形成工程≫
Ａｕ系合金被膜形成工程では、第２の硬質被膜４の表面に銀色被膜３とは異なる色調の材料で構成されたＡｕ系合金被膜５を形成する。
【０１６３】
Ａｕ系合金被膜５の形成方法としては、例えば、電解めっき、浸漬めっき、無電解めっき等の湿式めっき法、熱ＣＶＤ、プラズマＣＶＤ、レーザーＣＶＤ等の化学蒸着法（ＣＶＤ）、真空蒸着、スパッタリング、イオンプレーティング等の乾式めっき法、溶射、金属箔の接合等が挙げられるが、この中でも特に、乾式めっき法が好ましい。
【０１６４】
Ａｕ系合金被膜５の形成方法として、乾式めっき法を用いることにより、第２の硬質被膜４とＡｕ系合金被膜５との密着性を特に優れたものとすることができる。その結果、得られる装飾品１０の耐久性は、特に優れたものとなる。
【０１６５】
なお、Ａｕ系合金被膜５の形成に先立ち、第２の硬質被膜４に対して、前処理を施してもよい。前処理としては、例えば、ブラスト処理、アルカリ洗浄、酸洗浄、水洗、有機溶剤洗浄、ボンバード処理等の清浄化処理、エッチング処理等が挙げられるが、この中でも特に、清浄化処理が好ましい。
【０１６６】
第２の硬質被膜４の表面に、清浄化処理を施すことにより、第２の硬質被膜４とＡｕ系合金被膜５との密着性を特に優れたものとすることができる。
【０１６７】
≪マスキング工程≫
本実施形態では、後述する銀色被膜露出工程に先立ち、Ａｕ系合金被膜５の表面の一部に、マスク７を被覆するマスキング工程を有している。このマスク７は、銀色被膜露出工程において、被覆した部位の第２の硬質被膜４およびＡｕ系合金被膜５を保護する機能を有する。
【０１６８】
このようなマスク７を形成することにより、銀色被膜露出工程での第２の硬質被膜４およびＡｕ系合金被膜５の除去の選択性をより優れたものとすることができ、より確実に、所望のパターンで第２の硬質被膜４およびＡｕ系合金被膜５を除去することができる。
【０１６９】
特に、本実施形態では、Ａｕ系合金被膜５のうち、平面視した際に凹部１１と重なり合う部位に選択的にマスク７を形成している。
【０１７０】
これにより、後に詳述する銀色被膜露出工程において、当該部位以外の第２の硬質被膜４およびＡｕ系合金被膜５を選択的に除去することができる。その結果、銀色被膜３とＡｕ系合金被膜５との間でより好適に高低差を設けることができ、より好適に銀色部Ｓの外表面を金色部Ｇの外表面より突出したものとすることができ、装飾品１０の耐久性をより優れたものとすることができる。
【０１７１】
マスク７としては、第２の硬質被膜４およびＡｕ系合金被膜５を除去する工程において、被覆した部位の第２の硬質被膜４およびＡｕ系合金被膜５を保護する機能を有するものであればいかなるものでもよいが、後述するマスク除去工程において、容易に除去することができるものであるのが好ましい。
【０１７２】
このようなマスク７を構成する材料としては、例えば、アクリル系樹脂、ポリイミド系樹脂、ポリスルホン系樹脂、エポキシ系、フッ素系、ビニル系、ゴム系等の樹脂材料等が挙げられる。
【０１７３】
マスク７の形成方法は、特に限定されず、例えば、ディッピング、刷毛塗り、噴霧塗装、静電塗装、電着塗装等の塗装、電解めっき、浸漬めっき、無電解めっき等の湿式めっき法、熱ＣＶＤ、プラズマＣＶＤ、レーザーＣＶＤ等の化学蒸着法（ＣＶＤ）、真空蒸着、スパッタリング、イオンプレーティング等の乾式めっき法、溶射等が挙げられる。
【０１７４】
マスク７の平均厚さは、特に限定されないが、例えば、１００μｍ以上２０００μｍ以下であるのが好ましく、５００μｍ以上１０００μｍ以下であるのがより好ましい。
【０１７５】
また、マスク７は透明であることが好ましい。これによりＡｕ系合金被膜５との密着状態を外部から視認することが可能となる。
【０１７６】
マスク７は、Ａｕ系合金被膜５の表面に、直接、所望の形状となるように形成されるものに限定されない。例えば、Ａｕ系合金被膜５の表面のほぼ全面に、マスク７の構成材料を被覆した後、その一部を除去することにより、所望のパターンを有するマスク７としてもよい。
【０１７７】
Ａｕ系合金被膜５の表面のほぼ全面に被覆されたマスク７の一部を除去する方法としては、例えば、除去したい部位のマスク７に、レーザー光を照射する方法等が挙げられる。このとき用いられるレーザーとしては、例えば、Ｎｅ−Ｈｅレーザー、Ａｒレーザー、ＣＯ２レーザー等の気体レーザーや、ルビーレーザー、半導体レーザー、ＹＡＧレーザー、ガラスレーザー等が挙げられる。
【０１７８】
≪銀色被膜露出工程≫
銀色被膜露出工程では、第２の硬質被膜４およびＡｕ系合金被膜５の一部（マスク７で被覆されていない部位）を選択的に除去し、銀色被膜３の一部を露出させる。
【０１７９】
これにより、銀色被膜３の外表面が、Ａｕ系合金被膜５の外表面よりも突出したパターンを形成する。
【０１８０】
特に、本実施形態では、Ａｕ系合金被膜５のうち、平面視した際に凹部１１と重なり合う部位が選択的にマスク７で被覆された状態で、第２の硬質被膜４およびＡｕ系合金被膜５の一部（マスク７で被覆されていない部位）を除去する。
【０１８１】
これにより、マスク７で被覆されていない部位の第２の硬質被膜４およびＡｕ系合金被膜５（第２の硬質被膜４およびＡｕ系合金被膜５のうち、平面視した際に凹部１１と重なり合わない部位に設けられたもの）を選択的に除去することができる。その結果、銀色被膜３とＡｕ系合金被膜５との間でより好適に高低差を設けることができ、より好適に銀色部Ｓの外表面を金色部Ｇの外表面より突出したものとすることができ、装飾品１０の耐久性をより優れたものとすることができる。
【０１８２】
第２の硬質被膜４およびＡｕ系合金被膜５の除去は、第２の硬質被膜４およびＡｕ系合金被膜５を除去することが可能で、かつ、銀色被膜３、マスク７を実質的に溶解、剥離しない剥離剤を用いて行うことができる。
【０１８３】
第２の硬質被膜４およびＡｕ系合金被膜５の除去に用いられる剥離剤は、第２の硬質被膜４およびＡｕ系合金被膜５を除去することが可能であり、かつ、銀色被膜３、マスク７を実質的に溶解、剥離しないものであれば、特に限定されないが、液体、気体等の流体であるのが好ましく、その中でも特に、液体であるのが好ましい。これにより、第２の硬質被膜４およびＡｕ系合金被膜５の除去を容易かつ確実に行うことが可能となる。
【０１８４】
剥離剤としては、例えば、硝酸、硫酸、過酸化水素、水、二硫化炭素、四塩化炭素等の無機溶媒や、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル等のニトリル系溶媒、ギ酸、酢酸、トリクロロ酢酸、トリフルオロ酢酸等の有機酸系溶媒等の有機溶媒等から選択される１種または２種以上を混合したものや、これらに、塩化水素、フッ化水素、リン酸等の酸性物質、水酸化ナトリウム、水酸化カリウム、水酸化リチウム、水酸化カルシウム、水酸化マグネシウム、アンモニア等のアルカリ性物質、過マンガン酸カリウム（ＫＭｎＯ４）、二酸化マンガン（ＭｎＯ２）、二クロム酸カリウム（Ｋ２Ｃｒ２Ｏ７）、オゾン、サラシ粉、キノン類等の酸化剤、チオ硫酸ナトリウム（Ｎａ２Ｓ２Ｏ３）、硫化水素、ヒドロキノン類等の還元剤を混合したもの等が挙げられるが、その中でも特に、０．１体積％以上５体積％以下の水酸化カリウムと、３０体積％以上６０体積％以下の過酸化水素とを含む溶液（特に、水溶液）であるのが好ましい。
【０１８５】
剥離剤として、このような溶液を用いることにより、銀色被膜３、マスク７に実質的なダメージを与えることなく、マスク７が被覆されていない部位の第２の硬質被膜４（特に、ＴｉＣＮ、ＺｒＣＮで構成された第２の硬質被膜４）およびＡｕ系合金被膜５を容易に除去することができる。
【０１８６】
第２の硬質被膜４およびＡｕ系合金被膜５を除去する方法としては、例えば、剥離剤を噴霧する方法、液体状態の剥離剤に浸漬する方法（ディッピング）、液体状態の剥離剤に浸漬した状態で電解する方法等が挙げられるが、この中でも特に、液体状態の剥離剤に浸漬する方法が好ましい。これにより、第２の硬質被膜４およびＡｕ系合金被膜５の除去をさらに容易かつ確実に行うことが可能となる。また、第２の硬質被膜４およびＡｕ系合金被膜５の除去は、例えば、超音波振動を与えながら行ってもよい。
【０１８７】
第２の硬質被膜４およびＡｕ系合金被膜５の除去を液体状態の剥離剤に浸漬することにより行う場合、剥離剤の温度は、特に限定されないが、例えば、１５℃以上１００℃以下であるのが好ましく、２０℃以上５０℃以下であるのがより好ましく、３０℃以上４０℃以下であるのがさらに好ましい。
【０１８８】
また、剥離剤への浸漬時間は、特に限定されないが、例えば、５分間以上１２０分間以下であるのが好ましく、２０分間以上６０分間以下であるのがより好ましい。
【０１８９】
≪マスク除去工程≫
本実施形態では、銀色被膜露出工程の後に、さらに、マスク７を除去するマスク除去工程を有している。
【０１９０】
これにより、Ａｕ系合金被膜５を外部に露出させることができ、装飾品１０の審美性を優れたものとすることができる。
【０１９１】
マスク７の除去は、いかなる方法で行ってもよいが、マスク７を除去することが可能であり、かつ銀色被膜３およびＡｕ系合金被膜５に対して、実質的にダメージを与えないマスク除去剤を用いて行うのが好ましい。
【０１９２】
このようなマスク除去剤を用いることにより、マスク７の除去を容易かつ確実に行うことができる。
【０１９３】
マスク７の除去に用いられるマスク除去剤は、特に限定されないが、液体、気体等の流体であるのが好ましく、その中でも特に、液体であるのが好ましい。
これにより、マスク７の除去をさらに容易かつ確実に行うことが可能となる。
【０１９４】
マスク除去剤としては、例えば、硝酸、硫酸、過酸化水素、水、二硫化炭素、四塩化炭素等の無機溶媒や、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル等のニトリル系溶媒、ギ酸、酢酸、トリクロロ酢酸、トリフルオロ酢酸等の有機酸系溶媒等の有機溶媒等から選択される１種または２種以上を混合したものや、これらに、塩化水素、フッ化水素、リン酸等の酸性物質、水酸化ナトリウム、水酸化カリウム、水酸化リチウム、水酸化カルシウム、水酸化マグネシウム、アンモニア等のアルカリ性物質、過マンガン酸カリウム（ＫＭｎＯ４）、二酸化マンガン（ＭｎＯ２）、二クロム酸カリウム（Ｋ２Ｃｒ２Ｏ７）、オゾン、サラシ粉、キノン類等の酸化剤、チオ硫酸ナトリウム（Ｎａ２Ｓ２Ｏ３）、硫化水素、ヒドロキノン類等の還元剤を混合したもの等が挙げられる。
【０１９５】
マスク７を除去する方法としては、例えば、マスク除去剤を噴霧する方法、液体状態のマスク除去剤に浸漬する方法、液体状態のマスク除去剤に浸漬した状態で電解する方法等が挙げられるが、この中でも特に、液体状態のマスク除去剤に浸漬する方法が好ましい。
【０１９６】
これにより、マスク７の除去をさらに容易かつ確実に行うことが可能となる。また、マスク７の除去は、例えば、超音波振動を与えながら行ってもよい。
【０１９７】
マスク７の除去を、液体状態のマスク除去剤に浸漬することにより行う場合、マスク除去剤の温度は、特に限定されないが、例えば、１５℃以上１００℃以下であるのが好ましく、３０℃以上５０℃以下であるのがより好ましい。
【０１９８】
また、マスク除去剤への浸漬時間は、特に限定されないが、例えば、５分間以上６０分間以下であるのが好ましく、５分間以上３０分間以下であるのがより好ましい。
【０１９９】
前述したような装飾品の製造方法をフローチャートにまとめると、図１０のようになる。
【０２００】
《時計》
次に、本発明の時計について説明する。
【０２０１】
図１１は、本発明の時計（携帯時計）の好適な実施形態を模式的に示す部分断面図である。
【０２０２】
本実施形態の腕時計（携帯時計）１００は、胴（ケース）２２と、裏蓋２３と、ベゼル（縁）２４と、ガラス板２５とを備えている。また、ケース２２内には、図示しないムーブメント（例えば文字盤、針付きのもの）が収納されている。
【０２０３】
胴２２には巻真パイプ２６が嵌入・固定され、この巻真パイプ２６内にはりゅうず２７の軸部２７１が回転可能に挿入されている。
【０２０４】
胴２２とベゼル２４とは、プラスチックパッキン２８により固定され、ベゼル２４とガラス板２５とはプラスチックパッキン２９により固定されている。
【０２０５】
また、胴２２に対し裏蓋２３が嵌合（または螺合）されており、これらの接合部（シール部）５０には、リング状のゴムパッキン（裏蓋パッキン）４０が圧縮状態で介挿されている。この構成によりシール部５０が液密に封止され、防水機能が得られる。
【０２０６】
りゅうず２７の軸部２７１の途中の外周には溝２７２が形成され、この溝２７２内にはリング状のゴムパッキン（りゅうずパッキン）３０が嵌合されている。ゴムパッキン３０は巻真パイプ２６の内周面に密着し、該内周面と溝２７２の内面との間で圧縮される。この構成により、りゅうず２７と巻真パイプ２６との間が液密に封止され防水機能が得られる。なお、りゅうず２７を回転操作したとき、ゴムパッキン３０は軸部２７１と共に回転し、巻真パイプ２６の内周面に密着しながら周方向に摺動する。
【０２０７】
本実施形態の腕時計１００は、ベゼル２４、胴２２、りゅうず２７、裏蓋２３、時計バンド等の装飾品（特に、時計用外装部品）のうち少なくとも１つが前述したような本発明の装飾品で構成されたものである。言い換えると、本実施形態の時計は、本発明の装飾品を備えたものである。
【０２０８】
これにより、銀色の外観を呈する銀色部と、金色の外観を呈する金色部とを備え、審美性に優れるとともに、耐久性にも優れる装飾品を備えた時計を提供することができる。
【０２０９】
以上、本発明の好適な実施形態について説明したが、本発明は、これらに限定されるものではない。
【０２１０】
例えば、本発明の装飾品、時計では、各部の構成は、同様の機能を発揮する任意の構成のものに置換することができ、また、任意の構成を付加することもできる。
【０２１１】
例えば、装飾品の表面の少なくとも一部には、耐食性、耐候性、耐水性、耐油性、耐擦傷性、耐摩耗性、耐変色性等を付与し、防錆、防汚、防曇、防傷等の効果を向上するコート層（保護層）等が形成されていてもよい。このようなコート層は、装飾品の使用時等において除去されるものであってもよい。
【０２１２】
また、前述した実施形態では、装飾品は、基材と第１の硬質被膜と銀色被膜と第２の硬質被膜とＡｕ系合金被膜とがこの順に積層された５層構成を有するものである場合について代表的に説明したが、これらの構成のうち隣り合う２つの構成の間に、少なくとも１層の中間層が設けられていてもよい。
【０２１３】
また、銀色部の表面は、基材の表面の一部であってもよく、このような場合、装飾品は、前述したような第１の硬質被膜および銀色被膜を備えていないものであってもよい。
【０２１４】
また、前述した実施形態では、凹部の縦断面形状が矩形状である場合について代表的に説明したが、凹部の形状は、このようなものに限定されず、例えば、縦断面形状が三角形のもの、半円形のもの等であってもよい。また、凹部の縁部と基材の凹部以外の表面との間に角部が存在していなくてもよく、凹部の縁部と基材の凹部以外の表面とが曲面で連続しているものであってもよい。
【０２１５】
また、本発明の装飾品の製造方法では、必要に応じて、任意の目的の工程を追加することもできる。
【０２１６】
また、前述した実施形態では、銀色被膜露出工程の前にマスク形成工程を有し、マスクを用いて第２の硬質被膜およびＡｕ系合金被膜の一部を除去する場合について代表的に説明したが、本発明ではマスク形成工程を省略してもよい。このような場合でも、例えば、基材と第１の硬質被膜と銀色被膜と第２の硬質被膜とＡｕ系合金被膜とを備える積層体に対して、インクジェット法等を用いて剥離剤を所定のパターンで付与することにより、第２の硬質被膜およびＡｕ系合金被膜を所望のパターンで除去することができる。
【０２１７】
また、本発明の装飾品は、前述したような製造方法を用いて製造されたものに限定されない。
【符号の説明】
【０２１８】
１０…装飾品、Ｓ…銀色部、Ｇ…金色部、１…基材、１１…凹部、２…第１の硬質被膜、３…銀色被膜、４…第２の硬質被膜、５…Ａｕ系合金被膜、７…マスク、１００…腕時計（携帯時計）、２２…胴（ケース）、２３…裏蓋、２４…ベゼル（縁）、２５…ガラス板、２６…巻真パイプ、２７…りゅうず、２７１…軸部、２７２…溝、２８…プラスチックパッキン、２９…プラスチックパッキン、３０…ゴムパッキン（りゅうずパッキン）、４０…ゴムパッキン（裏蓋パッキン）、５０…接合部（シール部）
【図１】
2017207390.tif 000003
【図２】
2017207390.tif 000004
【図３】
2017207390.tif 000005
【図４】
2017207390.tif 000006
【図５】
2017207390.tif 000007
【図６】
2017207390.tif 000008
【図７】
2017207390.tif 000009
【図８】
2017207390.tif 000010
【図９】
2017207390.tif 000011
【図１０】
2017207390.tif 000012
【図１１】
2017207390.tif 000013